(57)【要約】【課題】接触抵抗が低く、耐食性に優れ、かつ、低コストの燃料電池用セパレータを提供する。【解決手段】金属製の基材４１を面方向外側に向けて拘束部材８０によって引っ張り、基材の変形を抑えながら基材を熱処理して、燃料電池用金属セパレータを製造する。【選択図】図４
2007095389.tif 000002
【特許請求の範囲】
【請求項１】
金属製の基材を面方向外側に向けて拘束部材によって引っ張り、前記基材の変形を抑えながら前記基材を熱処理する燃料電池用金属セパレータの製造方法。
【請求項２】
前記拘束部材は、前記基材の外周部に接触する接触部と、前記基材に接触せず前記基材に対する熱処理を許容する非接触部と、を有することを特徴とする請求項１に記載の燃料電池用金属セパレータの製造方法。
【請求項３】
前記基材に流路を成形する前に、熱処理を行うことを特徴とする請求項１に記載の燃料電池用金属セパレータの製造方法。
【請求項４】
前記基材に流路を成形した後に、熱処理を行うことを特徴とする請求項１に記載の燃料電池用金属セパレータの製造方法。
【請求項５】
前記熱処理は、前記基材表面に窒化化合物層を形成する窒化処理である請求項１に記載の燃料電池用金属セパレータの製造方法。
【請求項６】
金属製の基材を熱処理する熱処理部と、
前記基材を面方向外側に向けて引っ張って熱処理に伴う基材の変形を抑える拘束部材と、を有する燃料電池用金属セパレータの製造装置。
【請求項７】
金属製の基材に熱処理が施された熱処理部分と、発電に寄与するアクティブ領域以外の少なくとも対向する２辺で熱処理が抑制された熱処理抑制部分とが混在している燃料電池用金属セパレータ。
【発明の詳細な説明】
【技術分野】
【０００１】
本発明は、燃料電池用金属セパレータの製造方法、製造装置、および燃料電池用金属セパレータに関する。
【背景技術】
【０００２】
燃料電池スタックに使用され、金属製の基材を適用した燃料電池用金属セパレータには、各単セル間を電気的に接続するために電気伝導性が良好であることと、優れた耐食性を有することとが要求される。
【０００３】
そこで、特許文献１には、金属製の基材としてのステンレス鋼をプレス成形して流路を形成し、基材表面のうち電極と接触する面に金メッキ層を直接形成した燃料電池用金属セパレータが提案されている。
【０００４】
特許文献２には、金属製の基材としてのステンレス鋼をプレス成形して流路を形成し、基材表面のうち他の部材と接触して接触抵抗を生じる面の不動態皮膜を除去して貴金属または貴金属合金を付着させた燃料電池用金属セパレータが提案されている。
【特許文献１】特開平１０−２２８９１４号公報（第２頁、第２図）
【特許文献２】特開２００１−６７１３号公報（第２頁）
【発明の開示】
【発明が解決しようとする課題】
【０００５】
しかしながら、貴金属を燃料電池用セパレータ表面にコーティングさせると素材コストがかかる。このため、接触抵抗が低く、耐食性に優れ、かつ、低コストの燃料電池用セパレータの提供が要請されている。
【０００６】
本発明の目的は、上記要請に応え得る、燃料電池用金属セパレータの製造方法、燃料電池用金属セパレータの製造装置、および、燃料電池用金属セパレータを提供することにある。
【課題を解決するための手段】
【０００７】
上記目的を達成する請求項１に記載の本発明は、金属製の基材を面方向外側に向けて拘束部材によって引っ張り、前記基材の変形を抑えながら前記基材を熱処理する燃料電池用金属セパレータの製造方法である。
【０００８】
上記目的を達成する請求項６に記載の本発明は、金属製の基材を熱処理する熱処理部と、
前記基材を面方向外側に向けて引っ張って熱処理に伴う基材の変形を抑える拘束部材と、を有する燃料電池用金属セパレータの製造装置である。
【０００９】
上記目的を達成する請求項７に記載の本発明は、金属製の基材に熱処理が施された熱処理部分と、発電に寄与するアクティブ領域以外の少なくとも対向する２辺で熱処理が抑制された熱処理抑制部分とが混在している燃料電池用金属セパレータである。
【発明の効果】
【００１０】
本発明によれば、接触抵抗が低く、耐食性に優れ、かつ、低コストの燃料電池用セパレータを提供することが可能となる。
【発明を実施するための最良の形態】
【００１１】
以下、図面を参照して、本発明の実施の形態を説明する。なお、理解を容易にするために、図面には各構成要素が誇張して示されている。
【００１２】
（第１の実施形態）
図１は、本発明に係る燃料電池用金属セパレータを用いて構成した燃料電池スタック１を示す斜視図、図２は、燃料電池スタック１の積層構造の一部を示す要部拡大断面図である。
【００１３】
図１を参照して、燃料電池スタック１は、燃料ガス（水素）と酸化剤ガス（酸素）との反応により起電力を生じる単セル２を所定数だけ積層した積層体３を有している。積層体３の両端のそれぞれに、集電板４、絶縁板５およびエンドプレート６を配置し、これらを、タイロッドボルト７により締結することによって、燃料電池スタック１を構成する。燃料電池スタック１内部において燃料ガス、酸化剤ガス、および冷却水のそれぞれを流通させるために、一方のエンドプレート６に、燃料ガス導入口８、燃料ガス排出口９、酸化剤ガス導入口１０、酸化剤ガス排出口１１、冷却水導入口１２、および冷却水排出口１３を形成している。
【００１４】
図２を参照して、単セル２は、膜電極接合体２０と、膜電極接合体２０の両面のそれぞれに配置される燃料電池用金属セパレータ３０（以下、単に「金属セパレータ３０」ともいう）とから構成されている。
【００１５】
膜電極接合体２０は、固体高分子電解質膜２１と、固体高分子電解質膜２１の両面のうち一方の面に設けられる燃料極２２と、固体高分子電解質膜２１の他方の面に設けられる空気極２３とを有し、固体高分子電解質膜２１を、その両側から、燃料極２２と空気極２３とによって挟み込んだ積層構造を有している。固体高分子電解質膜２１としては、スルホン酸基を有するパーフルオロカーボン重合体膜（商品名；ナフイオン１１２８（登録商標）、デュポン株式会社）などを使用することができる。燃料極２２および空気極２３のそれぞれは、触媒層およびガス拡散層を含んでいる。
【００１６】
金属セパレータ３０は、流路溝を形成するために、凹凸形状を有している。膜電極接合体２０の両面のそれぞれに金属セパレータ３０を配置することにより、燃料ガスを流通させるための燃料ガス流路３１、酸化剤ガスを流通させるための酸化剤ガス流路３２、および冷却水を流通させるための冷却水流路３３を形成している。金属セパレータ３０の流路は、金属製の基材をプレス成形することにより形成している。燃料ガスは、燃料ガス導入口８から導入され、金属セパレータ３０の燃料ガス流路３１を流れ、燃料ガス排出口９から排出される。酸化剤ガスは、酸化剤ガス導入口１０から導入され、金属セパレータ３０の酸化剤ガス流路３２を流れ、酸化剤ガス排出口１１から排出される。冷却水は、冷却水導入口１２から導入され、金属セパレータ３０の冷却水流路３３を流れ、冷却水排出口１３から排出される。
【００１７】
金属セパレータ３０の板厚は、ひじょうに薄肉（例えば、０．２ｍｍ以下）である。このように金属セパレータ３０を薄肉に形成する理由は、電気抵抗をできるだけ小さくし、燃料電池の性能評価の１つの指標である出力密度（「起電力／単位容積」と定義される）を高めるためである。
【００１８】
本実施形態に係る金属セパレータ３０は、金属、例えば、ステンレス鋼を基材としている。ステンレス鋼は耐食性を備える不動態皮膜が表面に形成されているが、この不動態皮膜は、導電性という点ではマイナス要因となる。そこで、本実施形態では、金属セパレータ３０を構成するステンレス鋼に対して、導電性を高めるための熱処理を行うようにしている。この熱処理は、流路を形成するためのプレス成形の前に行ったり、これとは逆に、プレス成形の後に行ったりすることができる。
【００１９】
薄肉の金属製の基材は、導電性を高めるための熱処理時に変形し易い。このため、プレス成形の前に熱処理を行うと、熱処理時に金属製の基材が変形し、プレス成形により流路を十分に形成できなかったり、プレス成形装置に基材を搬入できなかったりする。一方、プレス成形の後に熱処理を行うと、熱処理時に金属製の基材が変形し、すでに形成した流路が変形するので、積層できなかったり、シール性の低下を招いたり、接触する部分が少なくなることによって接触抵抗が増加して発電性能の低下を招いたりする。
【００２０】
これら不具合の発生を抑えるため、本実施形態では、金属製の基材４１を面方向外側に向けて拘束部材８０によって引っ張り、基材４１の変形を抑えながら基材４１を熱処理している。
【００２１】
図３は、本発明に係る燃料電池用金属セパレータ３０の製造装置４０を示す概略構成図、図４は、拘束部材８０により、基材４１を面方向外側に向けて引っ張った状態を示す図である。
【００２２】
図３および図４を参照して、燃料電池用金属セパレータ３０の製造装置４０は、概説すると、金属製の基材４１を熱処理する熱処理部５０と、基材４１を面方向外側に向けて引っ張って熱処理に伴う基材４１の変形を抑える拘束部材８０と、を有する。
【００２３】
導電性を高めるための熱処理は、基材４１の種類などによって適宜選択することができ、イオン窒化、ガス窒化、ガス軟窒化、塩浴、溶体化処理、焼きなまし、各種浸炭、浸炭窒化、ＷＰＣなどを選択できる。本実施形態では、熱処理として、基材４１表面に窒化化合物層を形成する窒化処理を例に挙げて説明する。
【００２４】
前記熱処理部５０は、イオン窒化炉から構成されている。イオン窒化炉は、密閉された炉体５１を陽極とし、炉体５１内に装入された被処理物としての金属製の基材４１を陰極とし、炉体５１と基材４１との間で真空下においてグロー放電を生起させる。イオン窒化炉は、炉体５１内を真空パージするための排気系５２と、窒素、水素などの混合ガスを炉体５１内に導入するためにガス供給系５３と、炉体５１と基材４１との間に直流電圧を印加してグロー放電を生起させる直流電源５４と、炉体５１内のガス圧力を検出するセンサ５５と、炉体５１内部の観察を可能とする観察窓５６とを有する。観察窓５６の延長上には、炉体５１内部に収容された基材４１より放射される赤外線を集めて検出し、基材４１の温度を測定する赤外線放射温度計５７が設けられている。図示するイオン窒化炉は、グロー放電による自熱方式によって基材４１を加熱しているが、グロー放電中に基材４１を加熱するために、電気ヒータなどを設けてもよい。図中符号５８は、イオン窒化炉の作動の制御を司るコントローラを示し、符号５９ａ、５９ｂは冷却水の供給口、排出口をそれぞれ示している。
【００２５】
前記拘束部材８０は、基材４１の外周部に接触する接触部８１と、基材４１に接触せず基材４１に対する熱処理を許容する非接触部８２と、を有している。接触部８１において基材４１を面方向外側に向けて引っ張ることによって基材４１の表面を拘束し、基材４１の変形を抑えている。接触部８１が基材４１に接触する部位は、外部に臨み難いので、熱処理が抑制されることになる。接触部８１は、発電に実質的に寄与するアクティブ領域以外の部位において、基材４１に接触している。
【００２６】
本実施形態の拘束部材８０は、図４に示すように、矩形形状を有する基材４１の４つの角部のそれぞれに一端が接続される４個の弾性部材８５と、各弾性部材８５の他端が接続される矩形形状を有する枠部材８６とを有している。弾性部材８５は、基材４１を枠部材８６に向けて面方向外側に引っ張る弾発力を基材４１に付勢する。弾性部材８５は、図示する引っ張りコイルバネの他、ゴム部材などから構成してもよい。この拘束部材８０にあっては、接触部８１は、弾性部材８５が基材４１に接続される部分から構成されている。また、非接触部８２は、基材４１が露出した部分から構成され、この非接触部８２において基材４１に対する熱処理が施される。４個の弾性部材８５は、基材４１の対角線の延長線上に位置している。拘束部材８０は、基材４１と同材質、本実施形態ではステンレス鋼から形成されている。
【００２７】
図５（Ａ）（Ｂ）は、燃料電池用金属セパレータ３０の製造工程を示すフロー図である。
【００２８】
導電性を高めるための熱処理は、前述したように、流路を形成するためのプレス成形の前に行ったり、これとは逆に、プレス成形の後に行ったりすることができる。
【００２９】
図５（Ａ）に示される工程フローでは、まず、金属製の基材４１に対して熱処理（窒化処理）を行い、その後に、流路を形成するためのプレス成形を行い、製品としての金属セパレータ３０を得ている。ここで、金属製の基材４１を面方向外側に向けて拘束部材８０によって引っ張り、基材４１の変形を抑えながら基材４１を熱処理している。このため、プレス成形の前に熱処理を行っても、熱処理時に基材４１が変形しないので、プレス成形により流路を所望のとおりに形成でき、プレス成形装置に基材４１を搬入できない事態も生じない。
【００３０】
一方、図５（Ｂ）に示される工程フローでは、まず、流路を形成するためのプレス成形を行い、その後に、金属製の基材４１に対して熱処理（窒化処理）を行い、製品としての燃料電池用金属セパレータ３０を得ている。ここでも、金属製の基材４１を面方向外側に向けて拘束部材８０によって引っ張り、基材４１の変形を抑えながら基材４１を熱処理している。このため、プレス成形の後に熱処理を行っても、熱処理時に基材４１が変形しないので、すでに形成した流路が変形せず、所望のとおりに金属セパレータ３０を積層でき、シール性の低下を招かない。また、接触抵抗が増加せず、発電性能の低下を招くこともない。
【００３１】
いずれの工程を経ても、基材４１は拘束部材８０によって引っ張られて変形が抑えられていることから、材料の歩留まりが向上し、生産性も向上する。
【００３２】
また、いずれの工程を経ても、拘束部材８０の接触部８１が基材４１に接触しているので、製品としての金属セパレータ３０は、基材４１に熱処理が施された熱処理部分（非接触部８２に臨む部分）と、熱処理が抑制された熱処理抑制部分（接触部８１が接触する部分）とが混在することになる。本実施形態では、熱処理抑制部分は、発電に寄与するアクティブ領域以外の対向する２辺のそれぞれ（図中上下の２辺および図中左右の２辺）に存している。熱処理抑制部分つまり無垢部分は、基材４１であるステンレス鋼の不動態度膜が残存するため、耐食性が低下することはない。また、拘束部材８０の接触部８１の総面積は、非接触部８２の総面積よりもはるかに小さいことから、金属セパレータ３０は、接触抵抗が低くなって導電性が高められている。
【００３３】
本実施形態の金属セパレータ３０は、ステンレス鋼を基材４１として用いており、熱処理としての窒化処理により、基材４１表面に窒化化合物層が形成されている。このため、窒化化合物層が酸性雰囲気での耐食性に寄与し、かつ、燃料電池として通常使用されるカーボンペーパとの間の接触抵抗を低く抑えることが可能となる。また、従来のように、電極と接触する面に直接金メッキ層を響さなくても接触抵抗を抑えることができるため、低コスト化を実現することが可能となる。
【００３４】
上記窒化化合物層は、窒化化合物層中に含まれるＦｅ（鉄）に対するＣｒ（クロム）の原子比が、基材４１中に含まれるＦｅに対するＣｒの原子比よりも小さいものであることが好ましい。窒化化合物層中のＦｅに対するＣｒ原子比が基材４１のＦｅに対するＣｒ原子比よりも高い場合には、窒素が基材４１のＣｒと結びついてＮａＣｌ型の結晶構造を有するＣｒＮなどのＣｒ系窒化物が析出するため基材４１にＣｒの欠乏層ができ、耐食性は低下する。これに対し、窒化化合物層中に含まれるＦｅ対するＣｒの原子比が基材４１のＦｅに対するＣｒの原子比よりも低い場合には、Ｃｒ系窒化物が析出することがないため、基材４１に含まれる耐食性に有効なＣｒが減少せずに窒化後も金属セパレータ３０の耐食性が保たれ、強酸性雰囲気における耐食性が一段と優れたものになる。
【００３５】
上記窒化化合物層は、より具体的には、Ｆｅ（鉄）、Ｃｒ（クロム）、Ｎｉ（ニッケル）、Ｍｏ（モリブデン）の群から選ばれる少なくとも一種以上の金属原子によって形成された面心立方格子または面心正方格子の八面体空隙にＮ原子が配置された結晶構造を有することが好ましい。この場合には、ｐＨ２〜３の強酸性雰囲気における耐食性を一段と優れたものとし、かつ、カーボンペーパとの間の接触抵抗を低く押さえることが可能となる。
【００３６】
窒化化合物層の基材４１の厚さに対する比は、１／２００〜１／１０であり、具体的には、基材４１の板厚が０．１［ｍｍ］の場合には、窒化化合物層の厚さは基材４１表面に厚さ０．５〜１０［μｍ］の範囲で形成されていることが好ましい。この場合には、強酸性雰囲気における耐食性に優れ、かつ、カーボンペーパとの間の接触抵抗を低く押さえることが可能となる。
【００３７】
窒化化合物層の厚さが０．５［μｍ］を下回る場合には、窒化化合物層と基材４１との間に亀裂が発生したり、窒化化合物層と基材４１との密着強度が不足することにより長時間使用すると窒化化合物層が基材４１との界面から剥がれ易くなったりするため、充分な耐食性が得られない。また、窒化化合物層の厚さが１０［μｍ］を上回る場合には、窒化化合物層の厚さの増大とともに窒化化合物層内の応力が過大になって窒化化合物層に亀裂が発生し、金属セパレータ３０に孔食が発生し易くなり、耐食性の向上に寄与しにくくなる。
【００３８】
このように、上記した構成を採用したことにより、本発明に係る燃料電池用セパレータは耐食性に優れている。そして、低コストで生産性が良好であるとともに、隣接する電極の構成材料との接触電気抵抗が低く、燃料電池の発電性能の良い金属セパレータ３０を得ることが可能となる。また、本発明に係る燃料電池用金属セパレータ３０を用いた燃料電池スタック１は、発電性能を損なうことなく高い発電効率を維持できるとともに、小型化および低コスト化を実現することが可能となる。
【００３９】
熱処理としての窒化処理についてさらに説明する。
【００４０】
ステンレス鋼からなる基材４１を５００［℃］以下の温度で窒化処理を施すことにより、基材４１表面にＦｅ、Ｃｒ、Ｎｉ、Ｍｏの群から選ばれる少なくとも一種以上の金属原子によって形成された面心立方格子または面心正方格子の八面体空隙にＮ原子が配置された結晶構造を有する窒化化合物層を形成することが好ましい。
【００４１】
ステンレス鋼の表面に高温で窒化処理を施すと、窒素が基材４１中のＣｒと結びつき、ＮａＣｌ型の結晶構造を有するＣｒＮ等の窒化物を析出するために金属セパレータ３０の耐食性が低下する。これに対し、５００［℃］以下の温度で窒化処理を施すと基材４１表面にはＮａＣｌ型の結晶構造を有するＣｒＮ等の窒化化合物ではなく、Ｆｅ、Ｃｒ、Ｎｉ、Ｍｏの群から選ばれる少なくとも一種以上の金属原子によって形成された面心立方格子または面心正方格子の八面体空隙にＮ原子が配置された結晶構造が形成される。この結晶構造は、窒化化合物層の中でも特に耐食性に富むため、５００［℃］以下の低温で窒化処理を施すことにより金属セパレータ３０の耐食性が向上する。また、セパレータと隣接する電極の構成材料との接触抵抗を低く抑えることができ、燃料電池の発電効率を維持でき、優れた耐久信頼性を有する金属セパレータ３０を低コストにより得ることができる。
【００４２】
なお、窒化温度が３５０［℃］を下回る場合には、この結晶構造を有する窒化化合物層を得るためには長時間の処理を必要とするために生産性が悪化する。このため、窒化処理は３５０〜５００［℃］で行うのが好ましい。
【００４３】
また、窒化処理は、イオン窒化法であることが好ましい。窒化処理にはガス窒化法、ガス軟窒化法、塩浴法、イオン窒化法などを利用することが可能である。窒化処理のうち、イオン窒化法は、被処理物を陰極とし、直流電圧を印加して発生するグロー放電によって窒素ガスをイオン化し、イオン化した窒素が被処理物の表面へ高速加速衝突することで窒化する方法である。イオン窒化法では、イオン衝撃によるスパッタリング作用により被処理物であるステンレス鋼表面の不動態度膜を容易に除去するためステンレス鋼に適した窒化方法であり、かつ、非平衡反応によって基材４１中に窒素イオンを浸透させるために、上記結晶構造を短時間で容易に得ることができ、耐食性が向上する。
【００４４】
（拘束部材８０の変形例）
拘束部材８０の構造は、熱処理時に基材４１表面を拘束して、基材４１の変形を抑え得る限りにおいて、適宜改変することができる。
【００４５】
図６（Ａ）は、他の実施形態に係る拘束部材８０により、基材４１を面方向外側に向けて引っ張った状態を示す図、図６（Ｂ）は、さらに他の実施形態に係る拘束部材８０により、基材４１を面方向外側に向けて引っ張った状態を示す図である。
【００４６】
図６（Ａ）に示される拘束部材８０は、鉛直方向に長尺に形成した基材４１を吊り下げる枠部材８７を有している。この拘束部材８０にあっては、接触部８１は基材４１を吊り下げる部分から構成され、長尺の基材４１の自重を利用して、基材４１を下側に向けて引っ張って基材４１の変形を抑えている。また、非接触部８２は、基材４１が露出した部分から構成され、この非接触部８２において基材４１に対する熱処理が施される。
【００４７】
図６（Ｂ）に示される拘束部材８０は、図６（Ａ）と同様に、鉛直方向に長尺に形成した基材４１を吊り下げる枠部材８７を有し、さらに、枠部材８７に吊り下げられた基材４１の下端縁に接続される錘８８を有している。この拘束部材８０にあっては、接触部８１は基材４１を吊り下げる部分および錘８８を引っ掛ける部分から構成され、長尺の基材４１の自重および錘８８を利用して、基材４１を下側に向けて引っ張って基材４１の変形を抑えている。また、非接触部８２は、基材４１が露出した部分から構成され、この非接触部８２において基材４１に対する熱処理が施される。製品としての金属セパレータ３０は、基材４１に熱処理が施された熱処理部分（非接触部８２に臨む部分）と、熱処理が抑制された熱処理抑制部分（接触部８１が接触する部分）とが混在することになる。本実施形態では、熱処理抑制部分は、発電に寄与するアクティブ領域以外の対向する２辺（図中上下の２辺）に存している。
【００４８】
図７は、さらに他の実施形態に係る拘束部材８０により、基材４１を面方向外側に向けて引っ張った状態を示す図である。
【００４９】
図７に示される拘束部材８０は、基材４１における対向する２辺を把持するグリップ部材８９と、各グリップ部材８９に接続され各グリップ部材８９を離反する方向に移動させることにより基材４１に張力をかけるテンションストレッチャ９０とを有している。この拘束部材８０にあっては、接触部８１はグリップ部材８９が基材４１を把持する部分から構成され、テンションストレッチャ９０により付勢された張力によって、基材４１を図中左右方向に向けて引っ張って基材４１の変形を抑えている。また、非接触部８２は、基材４１が露出した部分から構成され、この非接触部８２において基材４１に対する熱処理が施される。製品としての金属セパレータ３０は、基材４１に熱処理が施された熱処理部分（非接触部８２に臨む部分）と、熱処理が抑制された熱処理抑制部分（接触部８１が接触する部分）とが混在することになる。本実施形態では、熱処理抑制部分は、発電に寄与するアクティブ領域以外の対向する２辺（図中左右の２辺）に存している。
【００５０】
図８は、さらに他の実施形態に係る拘束部材８０により、基材４１を面方向外側に向けて引っ張った状態を示す図である。
【００５１】
プレス成形を熱処理後に行う場合には、供給リール９１にロール状に巻回された長尺の基材４１を、所定長さだけ順次繰り出しつつ熱処理を連続的に行い、熱処理した基材４１を巻取リール９２に巻き取る形態を採用することができる。このような場合に適した拘束部材８０として、図８に示すような拘束部材８０がある。巻取リール９２には当該リール９２を回転駆動するモータ９３が接続され、従動側の供給リール９１には制動力を付勢するブレーキ９４が接続されている。このブレーキ９４が拘束部材８０として機能し、基材４１は、面方向に引っ張られた状態において熱処理される。なお、図中符号９５は、送りローラを示している。本実施形態にあっては、接触部８１は基材４１が熱処理部５０に送り込まれる部分および熱処理部５０から送り出される部分から構成されることになり、ブレーキ９４により付勢された制動力によって、基材４１を面方向に引っ張って基材４１の変形を抑えている。また、非接触部８２は、基材４１が熱処理部５０の内部において露出した部分から構成され、この非接触部８２において基材４１に対する熱処理が施される。製品としての金属セパレータ３０は、基材４１に熱処理が施された熱処理部分（非接触部８２に臨む部分）と、熱処理が抑制された熱処理抑制部分（接触部８１が接触する部分）とが混在することになる。本実施形態では、熱処理抑制部分は、発電に寄与するアクティブ領域以外の対向する２辺（基材４１が熱処理部５０に送り込まれる部分および送り出される部分の２辺）に存している。
【図面の簡単な説明】
【００５２】
【図１】本発明に係る燃料電池用金属セパレータを用いて構成した燃料電池スタックを示す斜視図である。
【図２】燃料電池スタックの積層構造の一部を示す要部拡大断面図である。
【図３】本発明に係る燃料電池用金属セパレータの製造装置を示す概略構成図である。
【図４】拘束部材により、基材を面方向外側に向けて引っ張った状態を示す図である。
【図５】図５（Ａ）（Ｂ）は、燃料電池用金属セパレータの製造工程を示すフロー図である。
【図６】図６（Ａ）は、他の実施形態に係る拘束部材により、基材を面方向外側に向けて引っ張った状態を示す図、図６（Ｂ）は、さらに他の実施形態に係る拘束部材により、基材を面方向外側に向けて引っ張った状態を示す図である。
【図７】さらに他の実施形態に係る拘束部材により、基材を面方向外側に向けて引っ張った状態を示す図である。
【図８】さらに他の実施形態に係る拘束部材により、基材を面方向外側に向けて引っ張った状態を示す図である。
【符号の説明】
【００５３】
３０      燃料電池用金属セパレータ、
４０      燃料電池用金属セパレータの製造装置、
４１      金属製の基材、
５０      熱処理部、
８０      拘束部材、
８１      接触部、
８２      非接触部。
【図１】
2007095389.tif 000003
【図２】
2007095389.tif 000004
【図３】
2007095389.tif 000005
【図４】
2007095389.tif 000006
【図５】
2007095389.tif 000007
【図６】
2007095389.tif 000008
【図７】
2007095389.tif 000009
【図８】
2007095389.tif 000010
【手続補正書】
【提出日】平成17年10月18日(2005.10.18)
【手続補正１】
【補正対象書類名】図面
【補正対象項目名】全図
【補正方法】変更
【補正の内容】
【図１】
2007095389.tif 000011
【図２】
2007095389.tif 000012
【図３】
2007095389.tif 000013
【図４】
2007095389.tif 000014
【図５】
2007095389.tif 000015
【図６】
2007095389.tif 000016
【図７】
2007095389.tif 000017
【図８】
2007095389.tif 000018